Brevet FR3076557A1 (20190712)

REVENDICATIONS1. Matériau scintillateur comprenant un halogénure d'alcalino-terreux cristallin comprenant au moins un alcalino-terreux choisi parmi Mg, Ca, Sr, Ba, ledit halogénure d'alcalino-terreux étant dopé par au moins un dopant activateur de sa scintillation distinct de Sm2+, et co-dopé par sm2+.\n<CLM>\1\tMatériau selon la revendication précédente, caractérisé en ce que l'halogénure d'alcalino-terreux comprend au moins un halogène choisi 10 parmi Br, Cl,\n<CLM>\1\t3. Matériau selon la revendication précédente, caractérisé en ce que l'halogénure d'alcalino-terreux comprend au moins deux halogènes choisis parmi Br, Cl, L\n<CLM>\1\tMatériau selon l'une des revendications précédentes, caractérisé en ce 15 que l'halogénure d'alcalino-terreux est dopé par au moins un dopant activateur de sa scintillation choisi parmi Eu2+, Ce3+, Pr3+, Tl, Yb2+.\n<CLM>\1\tMatériau selon l'une des revendications précédentes, caractérisé en ce que au moins un dopant activateur de sa scintillation distinct de Sm2+, est présent dans 'halogénure d'alcalino-terreux à raison de plus de 0,2 20 mol%.\n<CLM>\1\tMatériau selon l'une des revendications précédentes, caractérisé en ce que au moins un dopant activateur de sa scintillation distinct de Sm2+, est présent dans l'halogénure d'alcalino-terreux à raison de moins de 20 mol% et généralement de moins de 10 mol °A. 25\n<CLM>\1\tMatériau selon l'une des revendications précédentes, caractérisé en ce que Eu2+ est présent dans l'halogénure d'alcalino-terreux en tant que dopant activateur de sa scintillation, notamment à raison de plus de 0,2 mol% et de moins de 20 mol%, généralement de moins de 10 mol%.\n<CLM>\1\tMatériau selon l'une des revendications précédente, caractérisé en ce 30 que Srn2+ est présent dans l'halogénure d'alcalino-terreux à raison de plus de 0,01 mol% et généralement de plus de 0,1 mol%.\n<CLM>\1\tMatériau selon l'une des revendications précédente, caractérisé en ce que Sm2+ est présent dans l'halogénure d'alcalino-terreux à raison de moins de 10 mol%, notamment de moins de 2 mol%. 9\n<CLM>\1\tMatériau selon l'une des revendications précédentes, caractérisé en ce que l'halogénure d'alcalino-terreux comprend de l'iodure de strontium.\n<CLM>\1\tMatériau selon la revendication précédente, caractérisé en ce qu'il comprend Eu2+ en tant que dopant activateur de sa scintillation.\n<CLM>\1\tMatériau selon la revendication 1, caractérisé en ce que l'halogénure d'alcalino-terreux comprend de l'iodure de strontium, Eu2+ étant présent en tant que dopant activateur de scintillation dans l'halogénure d'alcalino-terreux à raison de plus de 0,2 mol% et généralement de moins de 20 mol%, plus généralement de moins de 10 mol%, Sm2+ 10 étant présent dans l'halogénure d'alcalino-terreux à raison de plus de 0,01 mol% et généralement de plus de 0,1 mol% et généralement de moins de 10 mot% et plus généralement de moins de 2 mol%.\n<CLM>\1\tMatériau selon la revendication 1, caractérisé en ce que sa formule est l'une de celles de la liste suivante : 15 Sro..x.,DEuxSmy12 dans laquelle 0 0 ; Sro.x.y)EuxSmy1(2.0(1-u-era+ciroCle+grso dans laquelle 0\n<CLM>\1\tMatériau selon l'une des revendications précédentes, caractérisé en ce qu'il est monocristallin.\n<CLM>\1\tProcédé de fabrication du matériau de la revendication précédente, comprenant sa croissance cristalline selon la technique Czochralski ou Bridgman ou Bagdasarov ou Kyropoulos ou de cristallisation par 25 contrôle de gradient thermique ou de EFG.\n<CLM>\1\tDétecteur de radiations ionisantes comprenant le matériau de l'une des revendications de matériau précédentes.\n<CLM>\1\tDétecteur selon la revendication précédente, caractérisé en ce qu'il comprend un photo-détecteur sensible à une longueur d'onde 30 supérieure à 670 nm, notamment à-770 nm.